(57)【要約】  【課題】  ポリテトラフルオロエチレン（ＰＴＦＥ）多孔膜および熱可塑性樹脂繊維製フェルトが積層されて一体化された集塵機用フィルターの製造方法において、前記ＰＴＦＥ多孔膜とフェルトとを接着する際に、ＰＴＦＥ多孔膜にダメージを与えることがなく、且つ、フィルターの風合いを損なうことのない製造方法を提供する。  【解決手段】  図１（Ａ）に示す表面の繊維が加熱されて毛玉が形成された熱可塑性樹脂繊維製フェルト１を準備し、図１（Ｂ）に示すように、前記毛玉２を熱プレスにより扁平状にした後、図１（Ｃ）に示すように、前記フェルト１の表面に前記ＰＴＦＥ多孔膜３を加圧加熱により接着する。これにより、ＰＴＦＥ多孔膜３とフェルト１とを接着する際に、ＰＴＦＥ多孔膜３にダメージを与えることなく、フィルターの風合いを損ねることなしに、集塵機用フィルターを製造することが可能となる。【選択図】  図１
2006081984.tif 000002
【特許請求の範囲】
【請求項１】
ポリテトラフルオロエチレン（ＰＴＦＥ）多孔膜および熱可塑性樹脂繊維製フェルトが積層されて一体化された集塵機用フィルターの製造方法であって、前記フェルトとして、表面の繊維が加熱されて毛玉が形成されたフェルトを準備し、前記毛玉を熱プレスにより扁平状にした後、前記フェルトの表面に前記ＰＴＦＥ多孔膜を加圧加熱により接着する製造方法。
【請求項２】
前記熱可塑性樹脂が、芳香族ポリエステル、ポリフェニレンサルファイドおよびポリプロピレンからなる群から選択される少なくとも一つである請求項１記載の製造方法。
【請求項３】
前記ＰＴＦＥ多孔膜のＪＩＳ  Ｌ  １０９６の６．２７．１  Ａ法に基づくフラジール法により測定した空気量が、４ｃｍ3／ｃｍ2・秒以上である請求項１または２記載の製造方法。
【発明の詳細な説明】
【技術分野】
【０００１】
本発明は、集塵機用フィルターの製造方法に関する。
【背景技術】
【０００２】
従来より、小麦粉に代表される食品分野における有価粉体の回収や、様々な分野における化学合成物、セメント、金属粉体などの回収には、バグフィルター式集塵機が用いられている。また、高炉、製鉄炉、焼却炉などで発生する排煙からのダスト除去にも、最近特に問題とされている公害防止の観点から、電気式集塵機に代えて捕集性能に優れたバグフィルター式集塵機が多用されるようになってきている。
【０００３】
近年、これらの集塵機用のフィルターには、フィルター材料として、高い捕集性能、耐熱性、耐薬品性および低エネルギー洗浄性などの諸物性を満足するため、ポリテトラフルオロエチレン（ＰＴＦＥ）多孔膜が用いられている。このＰＴＦＥ多孔膜をフィルター材料として使用する場合、フェルト、織布、帆布などの通気性支持体と積層するのが一般的である。これにより、ＰＴＦＥ多孔膜によって高い捕集性能およびダスト離形性を実現するとともに、通気性支持体によって十分な強度を確保することが出来るため、フィルター寿命を大きく延長することが可能となる。
【０００４】
前記通気性支持体には、集塵機の運転条件によって、種々の材料が使われている。例えば、高温下で運転される場合には、耐熱性を有するフェルトや織布が多く使われ、ガラス織物やフッ素系樹脂のフェルト、コーネックスやノーメックスのフェルトや織物、さらには、ポリフェニレンサルファイド（ＰＰＳ）、Ｐ８４などの新素材も種々検討されてきている。一方、集塵温度がそれほど高くない分野では、高価な耐熱材料ではなく比較的安価なポリエステルのフェルトなどが用いられることが多い。
【０００５】
これらの集塵機用フィルターにおいては、ＰＴＦＥ多孔膜と通気性支持体との接着が重要なポイントとなる。前記接着の方法としては、前記通気性支持体に熱可塑性樹脂繊維製フェルトを用いる場合においては、フェルトの表面を熱で溶融させ、熱溶着によりＰＴＦＥ多孔膜と接着する方法が多く行われている。熱で接着する場合には、フェルト表面の繊維を加熱（毛焼き）して毛玉を形成し、ＰＴＦＥ多孔膜と接着しやすくする方法も用いられてきている（特許文献１参照）。この方法によれば、加熱により形成された毛玉に融点が下がる現象が見られるので、熱可塑性樹脂の融点以下の温度でＰＴＦＥ多孔膜とフェルトとを接着する事が出来る。
【０００６】
しかしながら、このフェルト表面の繊維の加熱処理をコントロールする事は難しく、加熱不足だとＰＴＦＥ多孔膜とフェルトとが熱で接着しない場合があり、また逆に加熱しすぎると、フェルト表面の凹凸が激しくなって接着時にＰＴＦＥ多孔膜にダメージを与えたり、接着後のフィルターの表面が硬くなり風合いを損ねることがあった。
【特許文献１】特公平４−１７６８５号公報
【発明の開示】
【発明が解決しようとする課題】
【０００７】
そこで、本発明の目的は、ＰＴＦＥ多孔膜および熱可塑性樹脂繊維製フェルトが積層されて一体化された集塵機用フィルターの製造方法において、前記ＰＴＦＥ多孔膜とフェルトとを接着する際に、ＰＴＦＥ多孔膜にダメージを与えることがなく、且つ、フィルターの風合いを損なうことのない製造方法を提供することである。
【課題を解決するための手段】
【０００８】
上記の目的を達成するために、本発明の製造方法は、ＰＴＦＥ多孔膜および熱可塑性樹脂繊維製フェルトが積層されて一体化された集塵機用フィルターの製造方法であって、前記フェルトとして、表面の繊維が加熱されて毛玉が形成されたフェルトを準備し、前記毛玉を熱プレスにより扁平状にした後、前記フェルトの表面に前記ＰＴＦＥ多孔膜を加圧加熱により接着する製造方法である。
【発明の効果】
【０００９】
本発明によれば、表面の繊維が加熱されて毛玉が形成されたフェルトを準備し、前記毛玉を熱プレスにより扁平状にして、フェルト表面の凹凸を少なくしてからＰＴＦＥ多孔膜と接着するので、ＰＴＦＥ多孔膜にダメージを与えることがなく、フィルターの風合いを損ねることもない。その結果、例えば、逆洗浄などによりフィルターに付着したダストを払い落とす際に、クラックが発生しにくくなり、フィルターの耐久性を向上させることができる。また、毛玉を扁平状にすることでフェルトとＰＴＦＥ多孔膜との接着面積が増し、接着性が向上するという効果も得られる。
【発明を実施するための最良の形態】
【００１０】
本発明の製造方法において、前記加圧加熱による接着は、ラミネートによる接着を含む。
【００１１】
本発明の製造方法において、前記熱可塑性樹脂は、芳香族ポリエステル、ポリフェニレンサルファイド（ＰＰＳ）若しくはポリプロピレンであることが好ましい。前記芳香族ポリエステルとしては、特に制限されないが、例えば、ポリエチレンテレフタレート（ＰＥＴ）、ポリブチレンテレフタレート（ＰＢＴ）、ポリアリレート系樹脂などが挙げられる。なお、上記の熱可塑性樹脂は、集塵に好適に用いられるものの代表例であり、これら以外の熱可塑性樹脂として、例えば、ポリエーテルスルホン、ポリスルホン、ポリエチレン、ポリ塩化ビニル、ポリウレタン、スチレン系エラストマー（例えば、スチレン−ブタジエン系、スチレン−イソプレン系など）、ポリメチルペンテン、ポリエーテルイミド、ポリアセタール、ポリフェニレンエーテル、ポリカーボネート、ポリメタクリル酸エステル系樹脂などを用いることもできる。これらは、単独で使用してもよく、若しくは好適に用いられる代表的な熱可塑性樹脂を混合し、二種類以上を併用してもよい。
【００１２】
本発明の製造方法において、  前記ＰＴＦＥ多孔膜のＪＩＳ  Ｌ  １０９６の６．２７．１  Ａ法に基づくフラジール法により測定した空気量は、低圧力損失（高通気量）などの見地から、４ｃｍ3／ｃｍ2・秒以上であることが好ましい。上限は、特に制限されないが、例えば、３０ｃｍ3／ｃｍ2・秒である。従って、前記ＰＴＦＥ多孔膜のＪＩＳ  Ｌ  １０９６の６．２７．１  Ａ法に基づくフラジール法により測定した空気量は、例えば、４〜３０ｃｍ3／ｃｍ2・秒の範囲であり、好ましくは、８〜２０ｃｍ3／ｃｍ2・秒の範囲である。なお、本発明において、前記ＰＴＦＥ多孔膜のＪＩＳ  Ｌ  １０９６の６．２７．１  Ａ法に基づくフラジール法により測定した空気量は、ＰＴＦＥ多孔膜の通気性を意味する。
【００１３】
以下に、図１を用いて、本発明の製造方法の工程の一例について説明する。
【００１４】
まず、図１（Ａ）に示すように、表面の繊維が加熱されて毛玉が形成された熱可塑性樹脂繊維製フェルト１を準備する。
【００１５】
前記熱可塑性樹脂としては、前述のとおりである。
【００１６】
前記フェルト１としては、市販のものを用いることもできるし、自家製造することもできる。
【００１７】
前記フェルト１に市販のものを用いる場合には、例えば、芳香族ポリエステル繊維製フェルトであるアンビック社製商品名ＦＴ０５０７Ｄ、ＰＰＳ繊維製フェルトである呉羽テック社製商品名ＰＳＧ５０ＢＰ、ポリプロピレン繊維製フェルトである日本フエルト社製商品名ＦＬＴ４５０ＥＸなどを用いることができる。
【００１８】
前記フェルト１の自家製造は、例えば、前記フェルト１の表面の繊維をガスバーナーなどの炎で焼き、毛玉を形成することで行うことができる。前記熱可塑性樹脂の種類によって条件は異なるが、例えば、ガスバーナーの炎の強さ、炎からフェルト１までの距離、フェルト１を動かす速度などを変更することにより、種々の表面状態に調整される。前記条件は、特に制限するものではないが、前記毛玉２の直径が、例えば、０．２〜０．８ｍｍの範囲、前記フェルト１の表面における前記毛玉２の分布密度が、例えば、２０〜４５個／ｃｍ2となるように設定するのが好ましい。
【００１９】
前記フェルト１の厚さは、特に制限されないが、例えば、０．３〜３．０ｍｍの範囲であり、好ましくは、０．５〜２．５ｍｍの範囲であり、より好ましくは、０．８〜２．０ｍｍの範囲である。
【００２０】
つぎに、図１（Ｂ）に示すように、前記毛玉２を熱プレスにより扁平状にし、フェルト１の表面の凹凸を少なくする。
【００２１】
前記熱プレスの方法は、特に制限されず、例えば、平板のプレス機で毛玉２を扁平状にすることも可能であるが、作業性を考慮するとフェルト１を熱ロールの間に通すことでプレスする方法が好ましい。前記熱プレスにおける圧力は、例えば、０．１〜１０ＭＰａの範囲であり、好ましくは、０．２〜２ＭＰａの範囲であり、より好ましくは、０．３〜１ＭＰａの範囲である。また、前記熱プレスを、熱ロールを通すことで行う際には、その速度は、例えば、１〜５０ｍ／分の範囲であり、好ましくは、２〜３０ｍ／分の範囲であり、より好ましくは、５〜２０ｍ／分の範囲である。
【００２２】
前記熱プレスの温度条件は、前記熱可塑性樹脂の種類によって異なる。例えば、ＰＥＴ繊維製フェルトでは、結晶化の程度にもよるが、一般的には融点が２５０〜２６０℃に存在する。前述の特許文献１に記載のように、前記毛玉２には融点の低下がおこることが知られている。本発明者は、前記ＰＥＴ繊維製フェルトでは、前記毛玉２の融点が２０〜５０℃近く低下する事を見出した。更には、熱プレスの際前記毛玉２が軟化する温度は、前記毛玉２の融点よりさらに２０〜５０℃低い温度であることも見出した。従って、ＰＥＴ繊維製フェルトでは、前記熱プレスの温度は、下限として、例えば、１５０℃、好ましくは１８０℃であり、上限は、例えば、２２０℃、好ましくは２１０℃である。従って、ＰＥＴ繊維製フェルトでは、前記熱プレスの温度は、例えば、１５０〜２２０℃の範囲であり、好ましくは１８０〜２１０℃の範囲である。前記範囲内の温度とすることで、温度が低すぎて毛玉２が軟化せず、圧力をかけてもフェルト１の表面の凹凸を少なくすることが困難となったり、温度が高すぎてフェルト１の表面が溶融してしまい、風合いが損なわれるのを防ぐことができる。例えば、１５０℃では、圧力をかけることで容易に毛玉２を扁平状にすることができ、例えば、２２０℃では、フェルト１の表面を溶融させることがなく、風合いが損なわれることもない。
【００２３】
また、ＰＰＳ繊維製フェルトでは、前記ＰＥＴ繊維製フェルトとは異なり、融点が２７０〜２８０℃に存在し、前記毛玉２の融点の低下は少なく、せいぜい１０〜３０℃程度である。また、軟化しにくい材料であるため、前記毛玉２が軟化する温度も、前記毛玉２の融点と大きくは変わらない。従って、ＰＰＳ繊維製フェルトでは、前記熱プレスの温度は、下限として、例えば、２４０℃、好ましくは２５０℃であり、上限は、例えば、２７０℃である。従って、ＰＰＳ繊維製フェルトでは、前記熱プレスの温度は、例えば、２４０〜２７０℃の範囲である。
【００２４】
そして、軟化しやすい材料であるポリプロピレン繊維製フェルトでは、例えば、４０〜５０℃の範囲で充分に毛玉２を扁平状にすることが可能である。従って、ポリプロピレン繊維製フェルトでは、前記熱プレスの温度は、特に制限するものではないが、例えば、４０〜５０℃の範囲である。
【００２５】
上述のように、前記熱可塑性樹脂の種類により、熱プレスにより毛玉２を扁平状にする温度条件は全く異なる。なお、前述のとおり、上記の熱可塑性樹脂は、集塵に好適に用いられるものの代表例であり、これら以外の熱可塑性樹脂についても、毛玉２が軟化する温度条件で、熱プレスにより毛玉２を扁平状にすることができる。
【００２６】
前記熱プレスの際、毛玉２を扁平状にする程度については、例えば、手触りで玉状部分２により凹凸の在る表面が、手触りで平滑になる程度が好ましく、特に制限するものではないが、例えば、前記毛玉２の高さが熱プレス前の１〜２割程度になることが好ましい。
【００２７】
つぎに、図１（Ｃ）に示すように、前記フェルト１の表面にＰＴＦＥ多孔膜３を加圧加熱により接着する。
【００２８】
本発明に用いられるＰＴＦＥ多孔膜３において、その通気性は、前述のとおりである。また、その厚さは、特に制限されないが、例えば、３〜３０μｍの範囲であり、その平均孔径は、特に制限されないが、例えば、０．８〜２．０μｍの範囲であり、その気孔率は、特に制限されないが、例えば、８５〜９７％の範囲である。
【００２９】
前記ＰＴＦＥ多孔膜３は、例えば、未焼成のＰＴＦＥシートを延伸により多孔化することによって作製できる。以下、この製造方法の一例について簡単に説明する。前記ＰＴＦＥシートは、未焼成のＰＴＦＥ粉末（好ましくはＰＴＦＥファインパウダー）と液状潤滑剤とを混合し、この混合物を押出および圧延から選ばれる少なくとも１つの手段によりシート状に成形することで得られる。前記ＰＴＦＥ粉末としては、特に制限されず、市販のものが使用できる。前記液状潤滑剤としては、前記ＰＴＦＥ粉末を濡らすことができ、後に除去できるものであれば特に制限されず、流動パラフィン、ナフサなどの炭化水素油、トルエン、キシレンなどの芳香族炭化水素類、アルコール類、ケトン類およびエステル類の溶媒などが使用できる。また、これらは、単独で使用しても良く、若しくは二種類以上併用してもよい。前記液状潤滑剤の添加量は、例えば、前記ＰＴＦＥ粉末１００重量部に対して５〜５０重量部の範囲である。なお、前記ＰＴＦＥシートの厚さは、例えば、０．１〜０．７ｍｍの範囲である。
【００３０】
なお、前記ＰＴＦＥシートに含まれる前記液状潤滑剤は、続いて行う延伸工程前に、加熱法または抽出法などにより除去しておくことが好ましい。前記抽出法に使用する溶媒は、特に制限されないが、例えば、ノルマルデカン、ドデカン、ナフサ、ケロシン、スモイルなどが挙げられる。
【００３１】
つぎに、前記ＰＴＦＥシートに対して延伸を行う。前記ＰＴＦＥシートをＰＴＦＥの融点（３２７℃）以下の温度で、一軸延伸または二軸延伸で延伸し多孔化する。例えば、前記ＰＴＦＥシートの長手方向において、その長さが５〜３０倍の範囲になるように、温度２４０〜３２０℃で延伸し、続いて、前記シート状成形体の幅方向において、その長さが１０〜５０倍の範囲になるように、温度２５〜２００℃で延伸する。前記延伸後、その延伸状態を保持して、ＰＴＦＥの融点（３２７℃）以上の温度に加熱して焼成することにより、機械的強度の向上と寸法安定性の増加を図ることができる。なお、この焼成工程は任意である。以上のようにして、ＰＴＦＥ多孔膜が製造できる。
【００３２】
なお、本発明におけるＰＴＦＥ多孔膜は、前述の製造方法に制限されず、他の製造方法で製造されてもよいし、市販のＰＴＦＥ多孔膜を用いてもよい。
【００３３】
前記ＰＴＦＥ多孔膜３を、前記フェルト１の融点以下で、且つ前記毛玉２の融点以上でフェルト１の表面に加圧加熱により接着する。前記加圧加熱による接着において、その圧力は、例えば、０．２〜５ＭＰａの範囲、好ましくは０．３〜２ＭＰａの範囲、さらに好ましくは０．４〜０．６ＭＰａの範囲である。また、前記加圧加熱による接着を、ラミネートで行う際には、その速度は、例えば、０．５〜１０ｍ／分の範囲、好ましくは０．８〜６ｍ／分の範囲、より好ましくは１〜４ｍ／分の範囲である。
【００３４】
つぎに、本発明の実施例について、比較例と併せて説明するが、本発明は、以下の実施例および比較例によって制限されるものではない。なお、実施例および比較例における各特性の測定方法は、以下に示すとおりである。
【００３５】
（１）通気性
ＰＴＦＥ多孔膜の通気性は、ＪＩＳ  Ｌ  １０９６の６．２７．１  Ａ法に基づくフラジール法に準じて測定した。
【００３６】
（２）繰り返し折り曲げ試験
この試験には、ＪＩＳ  Ｒ  ３４２０に基づいたＭＩＴ試験機を用いた。集塵機用フィルターから幅１５ｍｍ、長さ約１１０ｍｍの試験片を切り取って、試験機のつかみに取り付け、荷重１ｋｇ、１７５回／分の条件で繰り返して試験片の折り曲げを５０００回行った後、膜面でのクラックの発生を目視で観察した。
【００３７】
（３）捕集効率
集塵機用フィルターの捕集効率は、ＪＩＳ  Ｚ  ８９０１に規定されているジオクチルフタレート（ＤＯＰ）粒子を用いて、ＪＩＳ  Ｋ  ０９０１に規定の方法で測定した。
【００３８】
（４）ＰＴＦＥ多孔膜とフェルトとの接着性
集塵機用フィルターの膜面から１ｃｍの距離を離して２ｍｍφのノズルを有するエアーガンでエアーを吹き付け、ＰＴＦＥ多孔膜が破壊するまでのエアーの圧力（単位：ＭＰａ）として測定した。
【実施例１】
【００３９】
図１に示す工程により集塵機用フィルターを製造した。図１（Ａ）に示すフェルト１には、表面の繊維が加熱されて毛玉が形成された芳香族ポリエステル繊維製フェルト（アンビック社製商品名ＦＴ０５０７Ｄ、厚さ１．８ｍｍ）を用いた。このフェルト１の表面の毛玉２は、２１０℃付近で軟化する程度の状態であった。このフェルト１を、温度２２０℃、圧力０．４ＭＰａ、速度１０ｍ／分の条件で熱ロールでプレスして、図１（Ｂ）に示す手触りで平滑な表面のフェルト１を得た。これを、図１（Ｃ）に示すように、ＰＴＦＥ多孔膜３（日東電工社製商品名ＮＴＦ５１１０、厚さ１０μｍ、平均孔径１．５μｍ、気孔率９１％、通気性１０ｃｍ3／ｃｍ2・秒）と２３０℃、０．５ＭＰａ、４ｍ／分の条件でラミネートにより接着し、集塵機用フィルターを得た。
【実施例２】
【００４０】
図１に示す工程により集塵機用フィルターを製造した。図１（Ａ）に示すフェルト１には、表面の繊維が加熱されて毛玉が形成されたポリプロピレン繊維製フェルト（日本フエルト社製商品名ＦＬＴ４５０ＥＸ、厚さ２．０ｍｍ）を用いた。このフェルト１の融点は、１７０℃であるが、その表面の毛玉２は、それよりも４０℃低い温度で軟化する程度の状態であった。これを、温度１３０℃、圧力０．６ＭＰａ、速度５ｍ／分の条件で熱ロールでプレスして、図１（Ｂ）に示す手触りで平滑な表面のフェルト１を得た。これを、図１（Ｃ）に示すように、実施例１で用いたのと同じＰＴＦＥ多孔膜３と１５０℃、０．４ＭＰａ、３ｍ／分の条件でラミネートにより接着し、集塵機用フィルターを得た。
【実施例３】
【００４１】
図１に示す工程により集塵機用フィルターを製造した。図１（Ａ）に示すフェルト１には、表面の繊維が加熱されて毛玉が形成されたＰＰＳ繊維製フェルト（呉羽テック社製商品名ＰＳＧ５０ＢＰ、厚さ１．７ｍｍ）を用いた。このフェルト１の表面の毛玉２は、２５５℃付近で軟化する程度の状態であった。これを、温度２５０℃、圧力０．５ＭＰａ、速度１０ｍ／分の条件で熱ロールでプレスして、図１（Ｂ）に示す手触りで平滑な表面のフェルト１を得た。これを、図１（Ｃ）に示すように、実施例１で用いたのと同じＰＴＦＥ多孔膜３と２６５℃、０．５ＭＰａ、４ｍ／分の条件でラミネートにより接着し、集塵機用フィルターを得た。
【００４２】
（比較例１）
フェルトとして、実施例１に記載の表面の繊維が加熱されて毛玉が形成された芳香族ポリエステル繊維製フェルト（アンビック社製商品名ＦＴ０５０７Ｄ、厚さ１．８ｍｍ）を、毛玉の熱プレス処理を行わずにそのまま用い、実施例１で用いたのと同じＰＴＦＥ多孔膜と２３０℃、０．５ＭＰａ、４ｍ／分の条件でラミネートにより接着し、集塵機用フィルターを得た。
【００４３】
（比較例２）
フェルトとして、実施例３に記載の表面の繊維が加熱されて毛玉が形成されたＰＰＳ繊維製フェルト（呉羽テック社製商品名ＰＳＧ５０ＢＰ、厚さ１．７ｍｍ）を、毛玉の熱プレス処理を行わずにそのまま用い、実施例１で用いたのと同じＰＴＦＥ多孔膜と２６５℃、０．５ＭＰａ、４ｍ／分の条件でラミネートにより接着し、集塵機用フィルターを得た。
【００４４】
実施例１〜３および比較例１、２で得られた集塵機用フィルターにおける各特性の測定結果を下記表１に示す。
【００４５】
（表１）
繰り返し折り曲げ試験    捕集効率（％）             接着性          
実施例１       クラック無           ９８．９        ０．６ＭＰａでも破壊せず
実施例２       クラック無           ９７．５        ０．６ＭＰａでも破壊せず
実施例３       クラック無           ９９．２        ０．６ＭＰａでも破壊せず
比較例１       クラック有           ８９．４           ０．４ＭＰａで破壊
比較例２       クラック有           ８８．７           ０．４ＭＰａで破壊
【００４６】
上記表１に示したとおり、実施例１〜３で得られた集塵機用フィルターは、比較例１、２で得られた集塵機用フィルターより捕集効率が高く、ＰＴＦＥ多孔質膜とフェルトとを接着する際に、ＰＴＦＥ多孔膜がダメージを受けていないことがわかった。また、実施例１〜３で得られた集塵機用フィルターは、繰り返し折り曲げ試験によるクラックの発生が無く、比較例１、２で得られた集塵機用フィルターより耐久性も向上していることがわかった。そして、実施例１〜３で得られた集塵機用フィルターでは、比較例１、２で得られた集塵機用フィルターよりＰＴＦＥ多孔膜とフェルトとの接着性も向上していることがわかった。
【産業上の利用可能性】
【００４７】
本発明の製造方法によれば、ＰＴＦＥ多孔膜とフェルトとを接着する際に、ＰＴＦＥ多孔膜にダメージを与えることなく、且つ、フィルターの風合いを損なうことなく集塵機用フィルターを製造できる。本発明の製造方法により製造された集塵機用フィルターは、例えば、バグフィルター式集塵機などに使用できる。
【図面の簡単な説明】
【００４８】
【図１】本発明の製造方法の工程の一例を示す工程図である。
【符号の説明】
【００４９】
１  フェルト
２  毛玉
３  ＰＴＦＥ多孔膜
【図１】
2006081984.tif 000003